(57)【要約】【課題】調製した水硬性セメント組成物から得られる硬化体の乾燥収縮を充分に抑えることができ、同時に該硬化体に凍結融解作用に対する充分な抵抗性を与えることができる水硬性セメント組成物用収縮低減剤及び水硬性セメント組成物を提供する。【解決手段】水硬性セメント組成物用収縮低減剤として、５−エチル−５−ヒドロキシルメチル−１，３−ジオキサンに所定のアルキレンオキサイドを付加した特定の化合物を用いた。【選択図】          なし【特許請求の範囲】
【請求項１】
下記の式１で示される化合物から成ることを特徴とする水硬性セメント組成物用収縮低減剤。
【式１】
2004338967.tif 000006
（式１において、
Ａ：１〜１５個のオキシエチレン単位で構成された（ポリ）オキシエチレン基、１〜１０個のオキシプロピレン単位で構成された（ポリ）オキシプロピレン基又は合計２〜２５個のオキシエチレン単位とオキシプロピレン単位とで構成されたポリオキシアルキレン基）
【請求項２】
式１で示される化合物が、式１中のＡが１〜１０個のオキシエチレン単位で構成された（ポリ）オキシエチレン基又は合計２〜１５個のオキシエチレン単位とオキシプロピレン単位とで構成されたポリオキシアルキレン基である場合のものである請求項１記載の水硬性セメント組成物用収縮低減剤。
【請求項３】
セメント、骨材、セメント分散剤、空気連行剤、収縮低減剤及び水を含有する水硬性セメント組成物において、セメント１００重量部当たり、収縮低減剤として請求項１又は２記載の水硬性セメント組成物用収縮低減剤を０．２〜１０重量部の割合で含有して成ることを特徴とする水硬性セメント組成物。
【請求項４】
練り混ぜ直後の連行空気量を３〜７容量％に調製したコンクリートである請求項３記載の水硬性セメント組成物。
【請求項５】
更に練り混ぜ直後のスランプを１８ｃｍ超に調製した請求項４記載の水硬性セメント組成物。
【発明の詳細な説明】
【０００１】
【発明の属する技術分野】
本発明は水硬性セメント組成物用収縮低減剤及びこれを用いた水硬性セメント組成物に関する。
【０００２】
【従来の技術】
水硬性セメント組成物は一般に、セメント、骨材、セメント分散剤、空気連行剤、収縮低減剤及び水等を適宜に練り混ぜて調製する。従来、かかる収縮低減剤として、有機系の各種が知られている（例えば特許文献１〜３参照）。しかし、従来の収縮低減剤には、それらを用いて調製した水硬性セメント組成物から得られる硬化体の乾燥収縮を抑える効果が不充分であり、また特に寒冷地においては該硬化体の凍結融解作用に対する抵抗性を低下させるという問題がある。これらの問題は、練り混ぜ直後のスランプが１８ｃｍを超えるような所謂軟練りのコンクリートにおいて大きい。
【０００３】
【特許文献１】
特公昭５６−５１１４８号公報
【特許文献２】
特公平１−５３２２３号公報
【特許文献３】
特表２００１−５１８８７１号公報
【０００４】
【発明が解決しようとする課題】
本発明が解決しようとする課題は、それが所謂軟練りのコンクリートであっても、調製した水硬性セメント組成物から得られる硬化体の乾燥収縮を充分に抑えることができ、同時に該硬化体に凍結融解作用に対する充分な抵抗性を与えることができる水硬性セメント組成物用収縮低減剤及び水硬性セメント組成物を提供する処にある。
【０００５】
【課題を解決するための手段】
前記の課題を解決する本発明は、下記の式１で示される化合物から成ることを特徴とする水硬性セメント組成物用収縮低減剤に係る。
【０００６】
【式１】
2004338967.tif 000002
【０００７】
式１において、
Ａ：１〜１５個のオキシエチレン単位で構成された（ポリ）オキシエチレン基、１〜１０個のオキシプロピレン単位で構成された（ポリ）オキシプロピレン基又は合計２〜２５個のオキシエチレン単位とオキシプロピレン単位とで構成されたポリオキシアルキレン基
【０００８】
また本発明は、セメント、骨材、セメント分散剤、空気連行剤、収縮低減剤及び水を含有する水硬性セメント組成物において、セメント１００重量部当たり、収縮低減剤として前記の本発明に係る水硬性セメント組成物用収縮低減剤を０．２〜１０重量部の割合で含有して成ることを特徴とする水硬性セメント組成物に係る。
【０００９】
先ず、本発明に係る水硬性セメント組成物用収縮低減剤について説明する。本発明に係る水硬性セメント組成物用収縮低減剤は式１で示される化合物から成り、具体的には５−エチル−５−ヒドロキシメチル−１，３−ジオキサンに所定のアルキレンオキサイドを付加することによって得られる化合物から成る。かかる式１で示される化合物それ自体は公知の方法で合成できる。
【００１０】
式１で示される化合物において、式１中のＡは、１）１〜１５個のオキシエチレン単位で構成された（ポリ）オキシエチレン基、２）１〜１０個のオキシプロピレン単位で構成された（ポリ）オキシプロピレン基、又は３）合計２〜２５個のオキシエチレン単位とオキシプロピレン単位とで構成されたポリオキシアルキレン基である。なかでも、式１で示される化合物としては、式１中のＡが１〜１０個のオキシエチレン単位で構成された（ポリ）オキシエチレン基又は合計２〜１５個のオキシエチレン単位とオキシプロピレン単位とで構成されたポリオキシアルキレン基である場合のものが好ましい。式１中のＡがオキシエチレン単位とオキシプロピレン単位とで構成されたポリオキシアルキレン基である場合、双方の単位の結合様式はランダム結合、ブロック結合又はこれらの双方のいずれでもよい。
【００１１】
次に、本発明に係る水硬性セメント組成物について説明する。本発明に係る水硬性セメント組成物は、セメント、骨材、セメント分散剤、空気連行剤、収縮低減剤及び水を含有するものであって、セメント１００重量部当たり、収縮低減剤として以上説明したような本発明に係る水硬性セメント組成物用収縮低減剤を０．２〜１０重量部、好ましくは０．５〜４重量部の割合で含有して成るものである。
【００１２】
本発明に係る水硬性セメント組成物に用いるセメントとしては、普通セメント、早強セメント、中庸熱セメント等の各種ボルトランドセメントの他に、高炉セメント、フライアッシュセメント、シリカフュームセメント等の各種混合セメントが挙げられる。また骨材としては、川砂、山砂、海砂、砕砂等の細骨材、川砂利、砕石、軽量骨材等の粗骨材が挙げられる。
【００１３】
本発明に係る水硬性セメント組成物に用いるセメント分散剤としては、リグニンスルホン酸、オキシカルボン酸、ナフタレンスルホン酸ホルマリン縮合物、メラミンスルホン酸ホルマリン縮合物、ポリカルボン酸系ビニル重合体及びこれらの塩等が挙げられるが、なかでもポリカルボン酸系ビニル重合体及び／又はその塩が好ましい。また空気連行剤としては、ロジン石ケン、脂肪酸アルカリ石ケン、脂肪族アルキルエーテル硫酸塩、アルキルリン酸エステル等が挙げられる。これらのセメント分散剤及び空気連行剤の使用量は調製する水硬性セメント組成物に求められるスランプや連行空気量との関係で適宜に選択する。
【００１４】
本発明に係る水硬性セメント組成物において、得られる硬化体に凍結融解作用に対する抵抗性をより充分に発揮させるためには、それがモルタルである場合には連行空気量を５〜１２容量％となるよう調製し、またそれがコンクリートである場合には連行空気量を３〜７容量％となるよう調製するのが好ましい。
【００１５】
本発明に係る水硬性セメント組成物は、それが所謂軟練りのコンクリート、具体的には練り混ぜ直後のスランプが１８ｃｍ超、通常は１８〜２５ｃｍのコンクリートである場合に効果の発現が高い。なかでも、練り混ぜ直後の連行空気量が３〜７容量％であり且つスランプが１８〜２５ｃｍに調製した所謂軟練りのコンクリートは、得られる硬化体の乾燥収縮を抑え、また該硬化体の凍結融解作用に対する抵抗性を高める上で優れている。
【００１６】
本発明に係る水硬性セメント組成物を調製するに際しては、本発明の効果を損なわない範囲内で、凝結促進剤、凝結遅延剤、防水剤、防腐剤、防錆剤等の他の添加剤を適宜併用することができる。
【００１７】
【発明の実施の形態】
本発明に係る水硬性セメント組成物用収縮低減剤の実施形態としては、次の１）〜８）が挙げられる。
１）５−エチル−５−ヒドロキシメチル−１，３−ジオキサン１モルにエチレンオキサイド２モルを付加した化合物（式１中のＡが２個のオキシエチレン単位で構成されたポリオキシエチレン基である場合の式１で示される化合物）から成る水硬性セメント組成物用収縮低減剤。
【００１８】
２）５−エチル−５−ヒドロキシメチル−１，３−ジオキサン１モルにエチレンオキサイド４モルを付加した化合物（式１中のＡが４個のオキシエチレン単位で構成されたポリオキシエチレン基である場合の式１で示される化合物）から成る水硬性セメント組成物用収縮低減剤。
【００１９】
３）５−エチル−５−ヒドロキシメチル−１，３−ジオキサン１モルにエチレンオキサイド７モルを付加した化合物（式１中のＡが７個のオキシエチレン単位で構成されたポリオキシエチレン基である場合の式１で示される化合物）から成る水硬性セメント組成物用収縮低減剤。
【００２０】
４）５−エチル−５−ヒドロキシメチル−１，３−ジオキサン１モルにエチレンオキサイド２モルとプロピレンオキサイド２モルとをブロック状に付加した化合物（式１中のＡが２個のオキシエチレン単位と２個のオキシプロピレン単位とで構成されたポリオキシアルキレン基である場合の式１で示される化合物）から成る水硬性セメント組成物用収縮低減剤。
【００２１】
５）５−エチル−５−ヒドロキシメチル−１，３−ジオキサン１モルにエチレンオキサイド４モルとプロピレンオキサイド４モルとをブロック状に付加した化合物（式１中のＡが４個のオキシエチレン単位と４個のオキシプロピレン単位とで構成されたポリオキシアルキレン基である場合の式１で示される化合物）から成る水硬性セメント組成物用収縮低減剤。
【００２２】
６）５−エチル−５−ヒドロキシメチル−１，３−ジオキサン１モルにエチレンオキサイド６モルとプロピレンオキサイド６モルとをランダム状に付加した化合物（式１中のＡが６個のオキシエチレン単位と６個のオキシプロピレン単位とで構成されたポリオキシアルキレン基である場合の式１で示される化合物）から成る水硬性セメント組成物用収縮低減剤。
【００２３】
７）５−エチル−５−ヒドロキシメチル−１，３−ジオキサン１モルにプロピレンオキサイド２モルを付加した化合物（式１中のＡが２個のオキシプロピレン単位で構成されたポリオキシプロピレン基である場合の式１で示される化合物）から成る水硬性セメント組成物用収縮低減剤。
【００２４】
８）５−エチル−５−ヒドロキシメチル−１，３−ジオキサン１モルにプロピレンオキサイド５モルを付加した化合物（式１中のＡが５個のオキシプロピレン単位で構成されたポリオキシプロピレン基である場合の式１で示される化合物）から成る水硬性セメント組成物用収縮低減剤。
【００２５】
また本発明に係る水硬性セメント組成物の実施形態としては、次の９）が挙げられる。
９）単位量でセメント３２０ｋｇ／ｍ３、細骨材８００ｋｇ／ｍ３、粗骨材９７６ｋｇ／ｍ３及び水１８０ｋｇ／ｍ３を含有し、且つセメント１００重量部当たりセメント分散剤としてポリカルボン酸系ビニル重合体の塩を０．１５重量部、空気連行剤としてロジン石ケンを０．０００８重量部及び収縮低減剤として前記１）〜８）のうちでいずれかの本発明に係る水硬性セメント組成物用収縮低減剤を２重量部の割合で含有して成るコンクリート。
【００２６】
以下、本発明の構成及び効果をより具体的にするため実施例等を挙げるが、本発明が該実施例に限定されるというものではない。
【００２７】
【実施例】
試験区分１（水硬性セメント組成物用収縮低減剤としての式１で示される化合物等の合成）
・実施例１〜３
ステンレス製オートクレーブに５−エチル−５−ヒドロキシメチル−１，３−ジオキサン７３１ｇ（５モル）及び触媒としての水酸化カリウム３．６ｇを投入し、攪拌しながら溶解した。反応系を完全に窒素置換した後、反応系の温度を１３０℃に昇温した。反応系の温度を１３０〜１４０℃に保ちながら、２〜４ｋｇ／ｃｍ２の加圧条件下で、エチレンオキサイド４４０ｇ（１０モル）を逐次圧入して１時間付加反応を行なった後、２時間熟成して粗生成物を得た。粗生成物からケイ酸マグネシウム系吸着材を用いてアルカリを吸着濾過処理により除去し、水硬性セメント組成物用収縮低減剤としての化合物Ｐ−１を得た。同様にして、水硬性セメント組成物用収縮低減剤としての化合物Ｐ−２及びＰ−３を得た。
【００２８】
・実施例４〜６
ステンレス製オートクレーブに５−エチル−５−ヒドロキシメチル−１，３−ジオキサン７３１ｇ（５モル）及び触媒としての水酸化カリウム５．２ｇを投入し、攪拌しながら溶解した。反応系を完全に窒素置換した後、反応系の温度を１３０℃に昇温した。反応系の温度を１３０〜１４０℃に保ちながら、２〜４ｋｇ／ｃｍ２の加圧条件下で、エチレンオキサイド４４０ｇ（１０モル）を逐次圧入して１時間付加反応を行なった後、１時間熟成した。更にプロピレンオキサイド５８０ｇ（１０モル）を逐次圧入して１時間付加反応を行なった後、２時間熟成して粗生成物を得た。粗生成物を前記と同様の吸着濾過処理し、水硬性セメント組成物用収縮低減剤としての化合物Ｐ−４を得た。同様にして、水硬性セメント組成物用収縮低減剤としての化合物Ｐ−５及びＰ−６を得た。
【００２９】
・実施例７及び８
ステンレス製オートクレーブに５−エチル−５−ヒドロキシメチル−１，３−ジオキサン７３１ｇ（５モル）及び触媒としての水酸化カリウム３．９ｇを投入し、攪拌しながら溶解した。反応系を完全に窒素置換した後、反応系の温度を１３０℃に昇温した。反応系の温度を１３０〜１４０℃の温度に保ちながら、２〜４ｋｇ／ｃｍ２の加圧条件下で、プロピレンオキサイド５８０ｇ（１０モル）を逐次圧入して１時間付加反応を行なった後、２時間熟成して粗生成物を得た。粗生成物を前記と同様の吸着濾過処理し、水硬性セメント組成物用収縮低減剤としての化合物Ｐ−７を得た。同様にして、水硬性セメント組成物用収縮低減剤としての化合物Ｐ−８を得た。
【００３０】
・比較例１〜３
実施例１〜８の化合物Ｐ−１〜Ｐ−８の合成と同様にして、水硬性セメント組成物用収縮低減剤としての化合物Ｒ−１〜Ｒ−３を得た。以上で合成した各化合物の内容を表１にまとめて示した。
【００３１】
【表１】
2004338967.tif 000003
【００３２】
表１において、
Ｒ−４：原料として用いた５−エチル−５−ヒドロキシメチル−１，３−ジオキサン
【００３３】
試験区分２（コンクリートの調製及び評価）
・実施例９〜１９及び比較例５〜１２（コンクリートの調製）
表２に記載した調合条件で、５０Ｌのパン型強制練りミキサーに普通ポルトランドセメント（比重＝３．１６、ブレーン値３３００）、細骨材（大井川水系産川砂、比重＝２．５８，ＦＭ＝２．６９）及び粗骨材（岡崎産砕石、比重＝２．６８）を順次投入して１５秒間空練りした。次いで、いずれも目標スランプが２１±１ｃｍ、目標連行空気量が４〜５容量％となるよう、セメント分散剤（竹本油脂社製のポリカルボン酸系ビニル重合体の塩からなる高性能ＡＥ減水剤、商品名チューポールＨＰ−１１）、空気連行剤（竹本油脂社製のＡＥ剤、商品名ＡＥ３００）及び試験区分１で合成した水硬性セメント組成物用収縮低減剤としての化合物を水と共に投入して練り混ぜ、コンクリートを調製した。水硬性セメント組成物用収縮低減剤としての化合物の添加量は表３にまとめて示した。
【００３４】
【表２】
2004338967.tif 000004
【００３５】
・コンクリートの物性評価
調製した各コンクリートについて、練り混ぜ直後のスランプ及び連行空気量、並びに乾燥収縮率、凍結融解耐久性指数、圧縮強度を次のように求め、結果を表３にまとめて示した。
【００３６】
・・スランプ：練り混ぜ直後のコンクリートについてＪＩＳ−Ａ１１０１に準拠して測定した。
・・連行空気量：練り混ぜ直後のコンクリートについてＪＩＳ−Ａ１１２８に準拠して測定した。
・・乾燥収縮率：ＪＩＳ−Ａ１１２９に準拠し、２０℃×６０％ＲＨの調湿下で保存した材齢２６週の供試体をコンパレータ法により測定した。数値が小さいほど収縮が小さいことを示す。
・・凍結融解耐久性指数：ＪＩＳ−Ａ１１４８に準拠して測定し、ＡＳＴＭ−Ｃ６６６−７５の耐久性指数で計算した数値を示した。この数値は、最大値が１００で、１００に近いほど、凍結融解に対する抵抗性が優れていることを示す。
圧縮強度：ＪＩＳ−Ａ１１０８に準拠して材齢２８日で測定した。
【００３７】
【表３】
2004338967.tif 000005
【００３８】
表３において、
添加量：セメント１００重量部に対する化合物の添加重量部
Ｒ−５：ジエチレングリコールモノノルマルブチルエーテル
Ｒ−６：ジプロピレングリコールジエチレングリコールモノノルマルブチルエーテル
【００３９】
【発明の効果】
既に明らかなように、以上説明した本発明には、調製した水硬性セメント組成物から得られる硬化体の乾燥収縮を充分に抑えることができ、同時に該硬化体に凍結融解作用に対する充分な抵抗性を与えることができるという効果がある。